МНОГОСЛОЙНЫЕ ИЗДЕЛИЯ, ВКЛЮЧАЮЩИЕ ПОКРЫТИЯ, СОДЕРЖАЩИЕ АКРИЛАТЫ

1. Способ изготовления многослойного изделия, включающего а) подложку, содержащую по меньшей мере один слой подложки, и b) по меньшей мере один защитный слой, причем слой(и) подложки содержат термопластичный полимер, и причем защитный(е) слой(и) из композиции для нанесения покрытий получают из:
А. от 30,0 до 80,0% масс. одного или нескольких соединений, выбранных из группы, содержащей соединения с молекулярной массой более 450 г/моль и по меньшей мере две функциональные группы, которые при действии актиничного излучения вступают в реакцию полимеризации с этиленовыми ненасыщенным соединениями и которые не содержат изоцианатных групп;
В. от 15,0 до 50,0% масс. реактивного разбавителя, содержащего по меньшей мере две этиленовые ненасыщенные группы,
С. от 0 до 50,0% масс. одного или нескольких соединений, выбираемых из группы, содержащей изоцианаты по меньшей мере с одной этиленовой ненасыщенной двойной связью в молекуле,
D. от 0,01 до 10,0% масс. светостабилизатора на основе производного триазина,
Е. от 1,0 до 10,0% масс. фотоинициаторов; и
F. других добавок к лакам,
причем использованное количество всех вышеуказанных компонентов в композиции средств для нанесения покрытия дает в сумме 100%, и причем эта композиция для нанесения покрытия после нанесения отверждалась при помощи актиничного излучения с получением термореактивного защитного слоя, отличающийся тем, что защитный(е) слой(и) наносятся на встроенной линии непосредственно после изготовления подложки, содержащей слои подложки.
2. Способ по п.1, отличающийся тем, что слой(и) подложки получаются с помощью (со)экструзии.
3. Способ по п.1, отличающийся тем, что защитный(е) слой(и) наносятся при помощи раклей, литьем или пропусканием через вальцы
4. Способ по п.1, отличающийся тем, что подложка перед нанесением защитного(ых) слоя(ев) имеет температуру 60°C-90°C.
5. Способ по п.2, отличающийся тем, что скорость экструзии составляет от 1 м/мин до 7 м/мин.
6. Способ по п.2, отличающийся тем, что скорость экструзии составляет от 1 м/мин до 2,5 м/мин.
2
7. Способ по п.1, отличающийся тем, что подложка с нанесенным покрытием в процессе отверждения актиничным излучением с дозой излучения 500-4000 мДж/см, имеет температуру, не превышающую 90°C.
8. Способ по п.1, отличающийся тем, что покрытие не содержит остатков растворителя.
9. Способ по п.1, отличающийся тем, что компонент А представляет собой простые полиэфиракрилаты, сложные полиэфиракрилаты, уретанакрилаты, эпоксиакрилаты, меламинакрилаты, силиконакрилаты, поликарбонатакрилаты и/или акрилированные полиакрилаты.
10. Способ по п.1, отличающийся тем, что защитный слой находится на одной или на обеих сторонах подложки и это изделие может иметь другие функциональные слои.
11. Способ по одному из пп.1-10, отличающийся тем, что термопластичные полимеры слоя(ев) подложки выбираются из группы, включающей поли(мет)акрилаты, гомополикарбонаты, сополикарбонаты, термопластичные сложные полиэфиркарбонаты и смеси из этих полимеров.
12. Способ по п.1, причем многослойное изделие представляет собой пленку или лист, такой как сплошной лист или сотовый лист.
13. Способ по п.12, причем сотовый лист имеет число поперечных стенок от 2 до 8.
14. Применение многослойного изделия, которое может получаться по пп.1-13, в форме пленок и листов для кровельных покрытий и остекления плавательных бассейнов, навесов для автомобилей, теплиц, промышленных комплексов и частных построек, остекления автомобилей, цилиндрических сводов, а также звукоизолирующих и облицовочных перегородок.